ПОЛИМЕРНАЯ КОМПОЗИЦИЯ ДЛЯ ПОГЛОЩЕНИЯ ВЫСОКОЧАСТОТНОЙ ЭНЕРГИИ

1. Полимерная композиция для поглощения высокочастотной энергии, содержащая в качестве основы каучук синтетический термостойкий низкомолекулярный СКТН, в качестве поглощающего наполнителя железо карбонильное радиотехническое и катализатор холодного отверждения К-68, отличающаяся тем, что она дополнительно содержит раствор высокомолекулярного каучука синтетического термостойкого СКТ в жидкости полиметилсилоксановой и тетраэтоксисилане или его производных, а также полиэтиленполиамин в качестве регулятора скорости отверждения при следующем соотношении компонентов, мас.ч.:
Каучук синтетический
термостойкий низкомолекулярный СКТН
13-20
Каучук синтетический термостойкий СКТ
2-3
Тетраэтоксисилан или его производные, выбранные
из этилсиликата-40 и этилсиликата-32
2-3
Железо карбонильное радиотехническое Р-10
78-90
Катализатор холодного отверждения К-68
1,0-1,5
Полиэтиленполиамин
до 1,0
Жидкость полиметилсилоксановая, выбранный
из ПМС-50 и ПМС-100
2-3
2. Способ получения композиции по п.1, состоящей в том, что железо карбонильное радиотехническое заранее соединяют с каучуком синтетическим термостойким низкомолекулярным СКТН, частью жидкости полиметилсилоксановой, частью тетраэтоксисилана или его производных в компонент А, выдерживаемые после смешения не менее 24 часов, а каучук синтетический термостойкий СКТ соединяют с частью жидкости полиметилсилоксановой, частью тетраэтоксисилана или его производных в компонент Б, выдерживают после смешения до гомогенного состояния в течение не менее 24 часов, а затем смешивают с компонентом А, добавляют катализатор К-68 или его смесь с полиэтиленполиамином с последующим отверждением.